(57)【特許請求の範囲】
【請求項１】
強誘電体メモリセルを動作させる方法であって、
正のバイアス電圧または負のバイアス電圧のうちの一方を強誘電体コンデンサを含む強誘電体メモリセルに印加すること、
前記正のバイアス電圧または前記負のバイアス電圧のうちの他方を、前記強誘電体メモリセルの分極を切り替えるために前記強誘電体メモリセルに印加すること、および、
所定の数のサイクルの後、前記正のバイアス電圧または前記負のバイアス電圧のうちの少なくとも一方を変えること
を含み、
前記負のバイアス電圧は、前記正のバイアス電圧と異なる大きさである
方法。
【請求項２】
正のバイアス電圧または負のバイアス電圧のうちの一方を印加することは、前記正のバイアス電圧または前記負のバイアス電圧のうちの前記他方の絶対値の約２５パーセントと約９９パーセントとの間の絶対値を持つ前記正のバイアス電圧または前記負のバイアス電圧の一方を印加することを含む、
請求項１に記載の方法。
【請求項３】
正のバイアス電圧または負のバイアス電圧のうちの一方を印加することは、前記正のバイアス電圧または前記負のバイアス電圧のうちの前記他方の絶対値の約６０パーセントと約７５パーセントとの間の絶対値を持つ前記正のバイアス電圧または前記負のバイアス電圧のうちの一方を印加することを含む、
請求項１に記載の方法。
【請求項４】
強誘電体メモリセルに正のバイアス電圧または負のバイアス電圧のうちの一方を印加することは、前記強誘電体コンデンサに、前記正の電圧または前記負の電圧のうちの一方を印加することを含み、
前記強誘電体コンデンサは、第一の電極または第二の電極のうちの一つとの間に、前記第一の電極または前記第二の電極のうちの一つの直接的に上にあり、かつ、前記第一の電極または前記第二の電極のうちの一つと接触する界面材料を含む
請求項１に記載の方法。
【請求項５】
強誘電体メモリセルに正のバイアス電圧または負のバイアス電圧のうちの一方を印加することは、前記強誘電体コンデンサに、前記正のバイアス電圧または前記負のバイアス電圧のうちの一方を印加することを含み、
前記強誘電体コンデンサは、酸化チタンまたは窒化アルミニウムを含む界面材料を含む請求項１に記載の方法。
【請求項６】
強誘電体メモリセルに正のバイアス電圧または負のバイアス電圧のうちの一方を印加することは、前記強誘電体コンデンサに、前記正のバイアス電圧または前記負のバイアス電圧のうちの一方を印加することを含み、
前記強誘電体コンデンサは、下部電極と異なる厚さを持つ上部電極を含む
請求項１に記載の方法。
【請求項７】
強誘電体メモリセルに正のバイアス電圧または負のバイアス電圧のうちの一方を印加することは、前記強誘電体コンデンサに、前記正のバイアス電圧または前記負のバイアス電圧のうちの一方を印加することを含み、
前記強誘電体コンデンサは、チタンアルミナイトライドを含む少なくとも一つの電極を含む
請求項１に記載の方法。
【請求項８】
強誘電体メモリセルに正のバイアス電圧または負のバイアス電圧のうちの一方を印加することは、前記強誘電体コンデンサに、前記正のバイアス電圧または前記負のバイアス電圧のうちの一方を印加することを含み、
前記強誘電体コンデンサは、酸化ハフニウムまたは酸化ジルコニウムのうちの少なくとも一つを上部電極と下部電極との間に含む
請求項１に記載の方法。
【請求項９】
強誘電体メモリセルに正のバイアス電圧または負のバイアス電圧のうちの一方を印加することは、前記強誘電体コンデンサに、前記正のバイアス電圧または前記負のバイアス電圧のうちの一方を印加することを含み、
前記強誘電体コンデンサは、負の残留分極と異なる正の残留分極を持つ
請求項１に記載の方法。
【請求項１０】
強誘電体メモリセルを動作させる方法であって、
正のバイアス電圧または負のバイアス電圧のうちの一方を、強誘電体コンデンサを含む強誘電体メモリセルに印加すること、および
前記正のバイアス電圧または前記負のバイアス電圧のうちの他方を、前記強誘電体メモリセルの分極を切り替えるために前記強誘電体メモリセルに印加すること、
を含み、
前記強誘電体コンデンサは、下部電極と異なる厚さを持つ上部電極を含み、
前記負のバイアス電圧は、前記正のバイアス電圧と異なる大きさである
方法。
【発明の詳細な説明】
【技術分野】
【０００１】
［優先権主張］
この出願は、タイトル「ＭＥＴＨＯＤＳ  ＯＦ  ＯＰＥＲＡＴＩＮＧ  ＦＥＲＲＯＥＬＥＣＴＲＩＣ  ＭＥＭＯＲＹ  ＣＥＬＬＳ，  ＡＮＤ  ＲＥＬＡＴＥＤ  ＦＥＲＲＯＥＬＥＣＴＲＩＣ  ＭＥＭＯＲＹ  ＣＥＬＬＳ」で２０１５年９月１に出願された米国特許出願シリアル番号１４／８４２，１２４の出願日の利益を主張する。
【０００２】
［技術分野］
本明細書で開示される実施形態は、非対称な強誘電体特性を呈する強誘電体材料を含む強誘電体メモリセルを動作させる方法に関し、またそのような強誘電体メモリセルに関する。
【背景技術】
【０００３】
強誘電体ランダムアクセスメモリ（ＦｅＲＡＭ）セルは、多くのメモリアレイにおける使用について考慮されてきた。ＦｅＲＡＭセルは、（例えばバイアス電圧といった）電界の印加に応じる、切り替え可能な分極を持つ強誘電体材料を含む。ＦｅＲＡＭセルにおける強誘電体材料の分極状態は、ＦｅＲＡＭセルの（例えば１または０といった）論理状態の判定に使用される場合がある。バイアス電圧が除去された後、強誘電体材料の分極は残留する場合がある。したがって、ＦｅＲＡＭセルは不揮発性であり、メモリセルを定期的にリフレッシュする必要性がない。
【０００４】
等しく良好な２つの状態の間を強誘電体材料の原子が遷移するため、印加電界（ａｐｐｌｉｅｄ  ｆｉｅｌｄ）にある従来のＦｅＲＡＭセルは、理論上は、図１に示されるように、矩形ヒステリシスループ１０２を呈する。ＦｅＲＡＭセルは、ＦｅＲＡＭセルを切り替えバイアス電圧に露出することによって、ある動作状態から別の動作状態に切り替えられる。例えば、強誘電体材料の分極を第一の方向に切り替えるために、強誘電体材料は正の電圧に露出される場合がある。十分に高い正の電圧（正のスイッチング電圧として特徴付けられる）で、強誘電体材料の分極は負の分極から正の分極に切り替わる。ＦｅＲＡＭセルを別の状態に切り替えるために、強誘電体材料は、第二の、反対の、方向に強誘電体材料の分極を変化させるために、負のスイッチング電圧に露出される。従来から、従来のＦｅＲＡＭセルに印加される正のスイッチング電圧および負のスイッチング電圧は大きさにおいて等しい（例えば同じ絶対値を持ち、また、本明細書では対称バイアススキームとも呼ばれる）。
【０００５】
残念ながら、多くのＦｅＲＡＭセルは、異なる分極状態の間で切り替わるために高いバイアス電圧の利用を必要とする。ＤＲＡＭセルとの比較においてのＦｅＲＡＭセルの非揮発性による電力のいかなる省力も、強誘電体材料の分極状態を切り替えるために印加されなければならない高いバイアス電圧によって相殺される。従って、より高い電圧に強誘電体材料を露出することは、ＦｅＲＡＭセルの電力消費を増加させ、動作コストを増加させ、また、ＦｅＲＡＭセルの耐用寿命を低減させる場合もある。
【図面の簡単な説明】
【０００６】
【図１】従来の強誘電体メモリセルの使用および動作の最中の矩形ヒステリシスループを示す。
【図２】本開示の実施形態に従う、非対称な強誘電体コンデンサの横断面図である。
【図３】本開示の実施形態に従う、図２の非対称な強誘電体コンデンサを含む強誘電体メモリセルの横断面図である。
【図４】本開示の実施形態に従う、強誘電体メモリセルの動作のための非対称バイアススキームの図式的な表現である。
【図５Ａ】本開示の実施形態に従う強誘電体メモリセルの使用および動作の最中の矩形ヒステリシスカーブを示す。
【図５Ｂ】本開示の実施形態に従う、非対称バイアススキームで動作させられる強誘電体メモリセルとの比較における、対称バイアススキームで動作させられる強誘電体メモリセルの、信号強度とサイクル数のグラフである。
【図５Ｃ】約３０℃において対称バイアススキームおよび非対称バイアススキームで動作させられる場合の強誘電体メモリセルのサイクルの最中の周波数依存の信号損失の図式的な表現である。
【図５Ｄ】約１００℃において対称バイアススキームおよび非対称バイアススキームで動作させられる場合の強誘電体メモリセルのサイクルの最中の周波数依存の信号損失の図式的な表現である。
【図５Ｅ】様々なサイクル数にて、対称バイアススキームで動作させられる強誘電体メモリセルの電圧および電流を示すグラフである。
【図５Ｆ】様々なサイクル数にて、非対称バイアススキームで動作させられる強誘電体メモリセルの電圧および電流を示すグラフである。
【図６Ａ】本開示の実施形態に従う非対称の強誘電体メモリセルの使用および動作の最中のヒステリシスカーブを示す。
【図６Ｂ】本開示の実施形態に従う、非対称バイアススキームで動作させられる強誘電体メモリセルとの比較における、対称バイアススキームで動作させられる強誘電体メモリセルの、信号強度とサイクル数のグラフである。
【図６Ｃ】約３０℃において対称バイアススキームおよび非対称バイアススキームで動作させられる場合の強誘電体メモリセルのサイクルの最中の周波数依存の信号損失の図式的な表現である。
【図６Ｄ】約１００℃において対称バイアススキームおよび非対称バイアススキームで動作させられる場合の強誘電体メモリセルのサイクルの最中の周波数依存の信号損失の図式的な表現である。
【図６Ｅ】一定の負のバイアス電圧および異なる正のバイアス電圧にて動作させられる強誘電体セルに対するサイクル数の関数としての信号強度の図式的な表現である。
【図６Ｆ】一定の正のバイアス電圧および異なる負のバイアス電圧にて動作させられる強誘電体セルに対するサイクル数の関数としての信号強度の図式的な表現である。
【発明を実施するための形態】
【０００７】
ここに含まれる図示は、何らかの特定のシステムまたは半導体装置の実際の図を意図するものではなく、単に本明細書の実施形態を記載するために採用される理想的な表現である。図面同士の間で共通の要素および特徴は、同じ番号表示を保持することがある。
【０００８】
本明細書で記載される実施形態の綿密な記載を提供するために、材料の種類、材料の厚さおよび処理条件といった特定の詳細を、以下の記載が提供する。しかし、当業者は、これら特定の詳細を採用しなくても本明細書で記載される実施形態が実施され得ることを、理解するであろう。実際、実施形態は、半導体産業で使われている従来の製造技術とともに実施され得る。加えて、本明細書で提供される記載は、強誘電体メモリセルを製造するための完全なプロセスフローを成すものではなく、また、以下に記載される強誘電体メモリセルは完全な強誘電体メモリセルを成すものではない。本明細書に記載される実施形態を理解するために必要なプロセス動作と構造のみが以下に詳細に記載される。完全な強誘電体メモリセルを形成するための追加的な動作は、従来技術によって実行されてもよい。
【０００９】
本明細書では、「切り替え電圧」という語は、電極のペアの間に置かれた強誘電体材料の分極状態を切り替えるのに十分な、電極（例えば、コンデンサの電極）のペアの間に印加されるバイアス電圧を意味し、含む。バイアス電圧は正のバイアス電圧であり得、その場合は切り替え電圧は「正のスイッチング電圧」と呼ばれ、あるいは、バイアス電圧は負のバイアス電圧であり得、その場合は切り替え電圧は「負のスイッチング電圧」と呼ばれる。
【００１０】
いくつかの実施形態によれば、非対称バイアススキームを適用することによって強誘電体メモリセルを動作させる方法が開示される。強誘電体メモリセルは、非対称であり得、また、非対称な切り替え特性を呈し得る。本明細書では、「非対称な強誘電体メモリセル」という語は、２つの電極の間に置かれた強誘電体材料を含むメモリセルを意味し、含む。非対称な強誘電体メモリセルは、電極のうちの一つと強誘電体材料との間の界面材料を含み得る。いくつかの実施形態において、電極の各々はまた異なる厚さを持ち、または、異なる方法にて形成される。
【００１１】
本明細書では、「非対称バイアススキーム」という語は、強誘電体メモリセルの強誘電体材料の分極を第一の状態から第二の状態に切り替えるために、分極を第二の状態から第一の状態に切り替えるために電極にわたって印加されるバイアス電圧と異なるバイアス電圧（例えば、電位）を、強誘電体メモリセルの電極にわたって印加することを意味し、含む。換言すると、非対称バイアススキームを適用することは、負のスイッチング電圧とは大きさにおいて異なる正のスイッチング電圧を印加することを含む。例えば、強誘電体メモリセルの分極の方向は、分極の方向を第二の方向から第一の方向に切り替えるための負のバイアス電圧と異なる正のバイアス電圧を強誘電体メモリセルにわたって印加することによって第一の方向から第二の方向に切り替えられ得る。従って、第二の分極状態から第一の分極状態に切り替えるための負のバイアス電圧と異なる絶対値を持つ正のバイアス電圧にて、強誘電体メモリセルは第一の分極から第二の分極に切り替えられ得る。非対称バイアススキームで強誘電体メモリセルを動作させることは、強誘電体メモリセルを動作させるために使用される電力を低減させ得、また、強誘電体メモリセルの有効な動作寿命を増大させ得る。非対称バイアススキームで強誘電体メモリセルを動作させることは、異なる周波数パルスでなどの異なる動作条件での強誘電体メモリセルの耐用寿命にわたって、より安定した切り替え信号強度をも提供し得る。
【００１２】
図２は強誘電体材料２０６を含むコンデンサ２００を示す。コンデンサ２００は、開示の実施形態による強誘電体メモリセルの一部を形成し得、また、下部電極２０２、下部電極２０２を覆っている界面材料２０４、界面材料２０４を覆っている強誘電体材料２０６、および、強誘電体材料を覆っている上部電極２０８を含み得る。コンデンサ２００は、例えば、金属−絶縁体−金属（ＭＩＭ）コンデンサであり得る。強誘電体メモリセルで使用されるものとしてコンデンサ２００が記載され図示されるが、コンデンサ２００はダイナミック・ランダム・アクセス・メモリ（ＤＲＡＭ）用途でも使用され得る。
【００１３】
下部電極２０２は導電性材料を含み得る。いくつかの実施形態において、下部電極２０２は、チタン、窒化チタン（ＴｉＮ）、チタンアルミナイトライド（ＴｉＡｌＮ）、窒化タンタル（ＴａＮ）、白金、これらの組み合わせ、または、他の導電性材料を含む。いくつかの実施形態において、下部電極２０２は炭素を添加され得る。下部電極２０２は、スパッタリング、原子層堆積（ＡＬＤ）、化学蒸着（ＣＶＤ）、物理蒸着（ＰＶＤ）、プラズマ増強化学蒸着（ＰＥＣＶＤ）、低圧化学蒸着（ＬＰＣＶＤ）、または他の適切なプロセスによって形成され得る。
【００１４】
界面材料２０４は、下部電極２０２を直接的に覆っていて、下部電極２０２に接触していても良く、また、下部電極２０２と強誘電体材料２０６との間にあり得る。いくつかの実施形態において、界面材料２０４は、下部電極２０２の材料の酸化物を含む。例えば、下部電極２０２が窒化チタンを含む場合、界面材料２０４は二酸化チタン（ＴｉＯ２）といった酸化チタン（ＴｉＯｘ）を含み得る。他の実施形態において、界面材料２０４は、例えば、窒化アルミニウム（ＡｌＮ）といった非導電誘電性材料を含み得る。本明細書に記載されるように、界面材料２０４を含むコンデンサ２００は、非対称なヒステリシスループを呈する非対称なコンデンサ２００を形成し得る。
【００１５】
強誘電体材料２０６は、界面材料２０４を直接覆っていて、界面材料２０４に接触していても良い。強誘電体材料２０６は、外部の電界によって切り替え可能な（例えば、双極性モーメントを作るために反対に荷電されたイオンの変位といった）分極を呈する誘電性材料を含み得る。従って、強誘電体材料２０６は、切り替え電圧への露出に応じて切り替え可能な分極を呈することが可能な材料を含み得る。加えて、強誘電体材料２０６は、外部電界（ｅｘｔｅｒｎａｌ  ｆｉｅｌｄ）の除去の後に残留し得る残留分極（Ｐｒ）を含み得る。結果として、強誘電体材料２０６の分極は、関連付けられるメモリセルの状態（例えば、１か０）として解釈され得る。強誘電体材料２０６は、酸化ハフニウム（ＨｆＯｘ）、酸化ジルコニウム（ＺｒＯｘ）、チタン酸ジルコン酸鉛（ＰＺＴ）、当該分野で知られる他の強誘電体材料、またはこれらの組み合わせのうちの一つ以上を含み得る。いくつかの実施形態において、強誘電体材料２０６は二酸化ハフニウム（ＨｆＯ２）または二酸化ジルコニウム（ＺｒＯ２）を含む。
【００１６】
強誘電体材料２０６は一つ以上のドーパントを含み得る。例えば、強誘電体材料２０６は、シリコン、アルミニウム、ジルコニウム、マグネシウム、ストロンチウム、ガドリニウム、イットリウム、他の希土類元素、およびこれらの組み合わせの１つ以上を含み得る。
【００１７】
上部電極２０８は、強誘電体材料２０６を直接覆っていてもよく、強誘電体材料２０６に接触していてもよい。上部電極２０８は導電性材料を含み得る。いくつかの実施形態において、上部電極２０８は、チタン、窒化チタン、チタンアルミナイトライド、窒化タンタル、白金、これらの組み合わせ、または他の導電性材料を含む。上部電極２０８は、スパッタリング、原子層堆積、化学蒸着、物理蒸着、プラズマ増強化学蒸着、低圧化学蒸着、または他の適切なプロセスによって形成され得る。
【００１８】
いくつかの実施形態において、上部電極２０８は、下部電極２０２と異なる材料を含む。他の実施形態において、上部電極２０８は下部電極２０２と異なる厚さを持ち得る。さらに別の実施形態において、上部電極２０８は下部電極２０２と異なる方法（例えばＡＬＤ）によって形成され得る。下部電極２０２と異なる材料を含む上部電極２０８は、下部電極２０２の厚さと異なる厚さを持ち、下部電極２０２と異なる方法またはそれらの組み合わせによって形成され、非対称のコンデンサ２００を形成し得る。
【００１９】
いくつかの実施形態において、コンデンサ２００は、チタンアルミナイトライドを含む下部電極２０２、窒化アルミニウムを含む界面材料２０４、酸化ハフニウムおよび酸化ジルコニウムのうちの一つ以上を含む強誘電体材料２０６、ならびに、窒化チタンを含む上部電極２０８、を含む。他の実施形態において、コンデンサ２００は、窒化チタンを含む下部電極２０２、酸化チタンを含む界面材料２０４、酸化ハフニウムおよび酸化ジルコニウムのうちの一つ以上を含む強誘電体材料２０６、および窒化チタンを含む上部電極２０８を含む。
【００２０】
図２は、下部電極２０２と強誘電体材料２０６との間に直接的に置かれるものとして界面材料２０４を示すが、界面材料２０４は強誘電体材料２０６と上部電極２０８との間に存在し得る。このようないくつかの実施形態において、強誘電体材料２０６は、下部電極２０２を直接覆っていて、下部電極２０２に接触していてもよい。いくつかの実施形態において、コンデンサ２００は下部電極２０２と強誘電体材料２０６との間、または強誘電体材料２０６と上部電極２０８との間のいずれかに置かれる一つのみの界面材料２０４を含み得る（すなわち界面材料２０４は強誘電体材料２０６の一つの側のみに置かれ得る）。他の実施形態において、下部電極２０２と強誘電体材料２０６との間の界面材料２０４、および、上部電極２０８と強誘電体材料２０６との間の別の界面材料２０４、をコンデンサ２００が含み得ることが考えられる。いくつかのそのような実施形態において、上部電極２０８と強誘電体材料２０６との間の界面材料２０４は、下部電極２０２と強誘電体材料２０６との間の界面材料２０４と異なる材料にて形成され得るし、あるいは下部電極２０２と強誘電体材料２０６との間の界面材料２０４とは異なる厚みを持ち得る。
【００２１】
図３を参照すると、コンデンサ２００を含む強誘電体メモリセル３００が示されている。強誘電体メモリセル３００は、基板３１０、ソース領域３１４、および基板３１０内に形成されるドレイン領域３１２を含む。基板３１０は、半導体基板、支持基板上のベース半導体材料、金属電極、または一つまたはそれより多くの材料、構造もしくはそれに形成される領域を持つ半導体基板であり得る。基板３１０は、従来のシリコン基板または半導体材料を含むバルク基板であり得る。本明細書で使用される場合、「バルク基板」という語は、シリコンウエハのみならず、シリコンオンサファイア（「ＳＯＳ」）基板あるいはシリコンオンガラス（「ＳＯＧ」）基板といったシリコンオンインシュレータ（「ＳＯＩ」）基板、ベース半導体基盤上のシリコンのエピタキシャル層、または、シリコンゲルマニウム（Ｓｉ１−ｘＧｅｘ、ｘは例えば、０．２と０．８との間のモル分率）、ゲルマニウム（Ｇｅ）、ヒ化ガリウム（ＧａＡｓ）、窒化ガリウム（ＧａＮ）、またはリン化インジウム（ＩｎＰ）、その他といった他の半導体のまたは光電子工学の材料をも意味し、含む。さらに、以下の記載で「基板」を参照する場合、材料、領域または接合をベース半導体構造または基盤に形成するために、以前のプロセス段階が利用されたことがあっても良い。
【００２２】
強誘電体メモリセル３００は、誘電材料３１６およびゲート電極３１８を含むアクセストランジスタを含み得る。コンデンサ２００は、導電性接点３２０（例えば、導電性プラグ）を介してトランジスタのドレイン領域３１２に接続され得る。導電性接点３２０は、ドレイン領域３１２の上にあり得、また、コンデンサ２００の下部電極２０２に直接的に接触し得る。導電性接点３２０は、例えば、タングステン、チタン、アルミニウム、銅、ポリシリコン、または他の適切な導電性材料といった導電性材料を含み得る。
【００２３】
ゲート誘電材料３１６は、適切な誘電材料を含み得る。いくつかの実施形態において、ゲート誘電材料３１６は、二酸化ケイ素、または、酸化ジルコニウム、酸化ハフニウム、酸化アルミニウム（Ａｌ２Ｏ３）、酸化イットリウム（Ｙ２Ｏ３）といった高誘電率（ｈｉｇｈ−ｋ）誘電材料、または当該分野で知られる他の高誘電率誘電材料を含む。ソース領域３１４およびドレイン領域３１２は、ゲート誘電材料３１６の対向する側に置かれ得る。
【００２４】
ゲート電極３１８、例えば、チタン、タンタル、タングステン、ルテニウム、それらの窒化物、ポリシリコン、または他の適切な導電性ゲート電極材料といった、導電性材料を含み得る。
【００２５】
従って、一つの実施例において、半導体基板のソース領域およびドレイン領域のうちの少なくとも一つと接触する導電性材料の上にあるコンデンサであって、チタンアルミナイトライドを含む第一の電極と、酸化ハフニウム、酸化ジルコニウムまたはこれらの組み合わせを含む強誘電体材料と、第一の電極と強誘電体材料との間の界面材料と、強誘電体材料の上に窒化チタンを含む第二の電極を含むコンデンサ、を強誘電体メモリセルは含む。
【００２６】
使用と動作の最中、バイアス（例えば、正のスイッチング電圧または負のスイッチング電圧）が、第一の状態と第二の状態との間で強誘電体材料の分極を切り替えるために強誘電体材料２０６を含む強誘電体メモリセル３００に、印加され得る。例えば、コンデンサ２００にわたって電位を生み出すために、上部電極２０８と下部電極２０２との間に電位が印加され得る。いくつかの実施形態において、上部電極２０８は、下部電極２０２がゼロ電圧に露出される間、正のまたは負の電圧に露出され得る。他の実施形態において、第一の電圧と第二の電圧との差が正のスイッチング電圧または負のスイッチング電圧のうちの一つに等しいように、第一の電圧は上部電極２０８に印加され得、第二の電圧は下部電極２０２に印加され得る。
【００２７】
図４を参照すると、強誘電体メモリセル３００の分極を遷移させるための非対称バイアススキームが示されている。４００で示される例えば、約１．８Ｖといった第一のバイアス電圧（例えば、正のスイッチング電圧）は、強誘電体メモリセル３００に印加され得る。第一のバイアス電圧に応じて、コンデンサ２００の強誘電体材料２０６は第一の方向に分極され得る。ある期間の後、第一のバイアス電圧４００は、４０２にて示されるように除去され得る（例えば、強誘電体メモリセルはゼロバイアスに露出され得る）。第一のバイアス電圧４００の除去に応じて、強誘電体材料２０６は、強誘電体メモリセル３００の論理状態に対応し得る残留分極に戻り得る。強誘電体材料２０６の分極を切り替えるために、例えば、約−１．０Ｖの第二のバイアス電圧（例えば、負のスイッチング電圧）４０４が強誘電体材料２０６に印加され得る。従って、負のスイッチング電圧の絶対値は、正のスイッチング電圧の絶対値と異なる。第二のバイアス電圧４０４への露出に応じて、強誘電体材料２０６は、第一の方向とは逆の第二の方向に分極され得る。強誘電体材料２０６の第二のバイアス電圧４０４への露出の後、第二のバイアス電圧４０４は、除去され得、また、強誘電体材料２０６は強誘電体メモリセル３００の別の論理状態に対応し得る残留分極に戻り得る。
【００２８】
図４は約１．８Ｖの正のバイアス電圧と約−１．０Ｖの負のバイアス電圧を示すが、正のバイアス電圧の絶対値が負のバイアス電圧の絶対値と異なる任意の非対称バイアススキームが使用され得る。いくつかの実施形態において、正のバイアス電圧および負のバイアス電圧のうちの一方の絶対値は、正のバイアス電圧および負のバイアス電圧のうちの他方の絶対値の、約２５パーセントと約９９パーセントの間（例えば、約２５パーセントと約４０パーセントの間、約４０パーセントと約５０パーセントの間、約５０パーセントと約６０パーセントの間、約６０パーセントと約７５パーセントの間、約７５パーセントと約９０パーセントの間、または、約９０パーセントと約９９パーセントの間）と等しくあり得る。いくつかの実施形態において、正のバイアス電圧および負のバイアス電圧の一方の絶対値は、正のバイアス電圧および負のバイアス電圧の他方の絶対値の約２／３および約１／２の間といった約２／３より小さい場合がある。
【００２９】
第一のバイアス電圧４００および第二のバイアス電圧４０４は、例えば、コンデンサ２００にわたって電位を印加することによって、印加され得る。例えば、コンデンサ２００にわたって電位を引き起こしかつコンデンサ２００内で強誘電体材料２０６の分極を誘起するために、第一の電位（正のスイッチング電圧）は下部電極２０２と上部電極２０８との間に印加され得る。強誘電体材料２０６の反対の分極を誘起するために、第二のバイアス電圧４０４は、例えば、下部電極２０２と上部電極２０８との間に第二の電位（例えば、負のスイッチング電圧）を印加することによって、強誘電体材料２０６に印加され得る。
【００３０】
図４は、ある分極から別の分極への遷移を引き起こすための非対称バイアススキームの一つの形態の使用を示すが、例えば方形パルスまたは三角パルスといった他の波形を用いて分極が切り替えられ得ることが考えられる。
【００３１】
窒化チタンを含む下部電極２０２、酸化チタンを含む界面材料２０４、酸化ジルコニウム、酸化ハフニウム、およびこれらの組み合わせのうちの一つを含む強誘電体材料２０６、および、窒化チタンを含む上部電極２０８を持つ非対称なコンデンサ２００（図２）を含む強誘電体メモリセルが形成された。下部電極２０２は約１００Åの厚さを持ち、界面材料２０４は約５Åの厚さを持ち、強誘電体材料２０６は約７０Åの厚さを持ち、そして、上部電極２０８は約５０Åの厚さを持った。そのような強誘電体メモリセルの性能は、図５Ａから図５Ｅに示されるように従来技術によって判定された。
【００３２】
図５Ａは、非対称バイアススキームが適用されるそのような強誘電体メモリセルのヒステリシスカーブ５００を示す。矢印５０２Ａで示されるように、非対称バイアススキームは約−１．２Ｖの負のスイッチング電圧を強誘電体メモリセルに印加することを含み得る。矢印５０２は、ヒステリシスカーブの変曲点にある、約−０．７Ｖの負の抗電圧（ｎｅｇａｔｉｖｅ  ｃｏｅｒｃｉｖｅ  ｖｏｌｔａｇｅ）にて正の分極から負の分極に強誘電体材料２０６の分極が切り替わり得ることを示す。強誘電体材料２０６が（例えば負のスイッチング電圧の印加の最中に）約−０．７Ｖの負の抗電圧に露出されるとき、強誘電体材料２０６は正の分極から負の分極へ切り替わり始め得る。負のスイッチング電圧が除去された後、強誘電体材料２０６の分極は約７μＣ／ｃｍ２の負の残留分極（例えば−Ｐｒ）に戻り得る。
【００３３】
矢印５０４Ａに示されるように、非対称バイアススキームは強誘電体メモリセルに約１．８Ｖの正のスイッチング電圧を印加することを含み得る。矢印５０４は、約１．１Ｖの正の抗電圧にて負の分極から正の分極に強誘電体材料２０６の分極が切り替わり得ることを示す。強誘電体材料２０６が約１．１Ｖの正の抗電圧に露出されるとき（例えば正のスイッチング電圧の印加の最中）、強誘電体材料２０６は負の分極から正の分極へ切り替わり始め得る。正のスイッチング電圧が除去された後、強誘電体材料２０６の分極は約５μＣ／ｃｍ２の正の残留分極（例えばＰｒ）に戻り得る。従って、強誘電体材料２０６は非対称な切り替え特性を呈し得る。換言すれば、第一の分極から第二の分極に強誘電体材料２０６の分極を切り替えるために使用される切り替え電圧の絶対値は、
第二の分極から第一の分極に強誘電体材料２０６の分極を切り替えるために使用される切り替え電圧の絶対値と等しくない。例えば、強誘電体材料２０６は、約１．８Ｖの正のスイッチング電圧を強誘電体材料２０６に印加することで負の分極から正の分極に切り替えられ得、また、強誘電体材料２０６は、約−１．２Ｖの負のスイッチング電圧を印加することで正の分極から負の分極に切り替えられ得る。
【００３４】
図５Ｂを参照すると、強誘電体メモリセルの数サイクルにわたる、強誘電体材料２０６を含む強誘電体メモリセルの正の残留分極と負の分極との差を示すグラフが示されている。ｘ軸はサイクル数を示し、ｙ軸は、強誘電体材料２０６の正の分極状態と負の分極状態との間の分極差に等しい２Ｐｒの値を示す。２Ｐｒの値は、強誘電体材料を含む強誘電体メモリセルの分極強度にいくつかの実施形態で対応し得る、正の残留分極と負の残留分極との間の差に等しくあり得る。強誘電体メモリセルの耐用寿命にわたって、強誘電体メモリセルの論理状態を読み取るために一定の分極信号が検知されることが可能であるように、２Ｐｒの値が一定のままであることが望ましい。
【００３５】
引き続き図５Ｂを参照すると、上側の曲線は対称バイアススキーム（例えば、約１．８Ｖの正のスイッチング電圧および約−１．８Ｖの負のスイッチング電圧といった）を適用するときの、強誘電体メモリセルの動作寿命にわたる分極強度を示す。下側の曲線は非対称バイアススキーム（例えば、約１．８Ｖの正のスイッチング電圧および約−１．２Ｖの負のスイッチング電圧といった）を適用するときの、同じ強誘電体メモリセルの動作寿命にわたる分極強度を示す。動作の初期の段階の間、および、約１０４個のサイクルまで、対称バイアススキームによる分極強度および非対称バイアススキームによる分極強度は、おのおの５０６および５１０で示されるように実質的に一定（例えば、メモリセルが実質的に一定の分極強度を呈するといったように）である。しかし、対称バイアススキームで動作させられると、５０８にて示されるように、強誘電体メモリセルは強誘電体のサイクル数が増えると望ましくない増加した信号ピーキングを呈する。一方、非対称バイアススキームで動作させられると、強誘電体メモリセルは、５１２で示されるように、強誘電体セルのサイクルの数が増えると、低減された信号ピーキングを呈する。従って、非対称バイアススキームで動作させられると、強誘電体メモリセルは、強誘電体メモリセルの動作の過程にわたって、対称バイアススキームで動作させられる場合と比べて、低減された信号ピーキングを呈しうるし、信号強度のばらつきがより少なくなり得る。非対称バイアススキームの下では最大の信号強度がたとえ低減されるにしても、より一定の分極強度は強誘電体メモリセルの動作状態の検知に好ましくある場合がある。
【００３６】
正のバイアス電圧および負のバイアス電圧のうちの一方は、分極強度が実質的に一定の強度に維持されるように強誘電体メモリセルの動作寿命の間に変えられ得ることが考えられる。いくつかの実施形態において、所定数のサイクルの後、実質的に一定の分極強度を維持するように、正のバイアス電圧および負のバイアス電圧のうちの少なくとも一方は調整され得る。
【００３７】
図５Ｃを参照すると、サイクル数の関数としての強誘電体メモリセルの周波数依存性が示されている。図５Ｃの上側のグラフは、対称バイアススキームで動作させられる３つの異なる強誘電体メモリセル（「Ａ」、「Ｂ」および「Ｃ」とラベル付けされている）に対する異なる周波数のセルパルス（例えば、パルス間の約５０ｎｓの遅延および約１０μｓの遅延といった）に対するサイクル数の関数としての強誘電体メモリセルの読み込み信号を示す。下側のグラフは、非対称バイアススキームで動作させられる３つの異なる強誘電体メモリセルに対する異なる周波数のセルパルスに対するサイクル数の関数としての強誘電体メモリセルの読み込み信号を示す。図５Ｃは約３０℃の温度における強誘電体メモリセルの周波数依存性を示す。一般に、パルス間の遅延時間が増大するにつれ、読み込み信号は望ましくなく低減する。２ＰｒＮｏｒｍの値は、例えば、４×１０７個のサイクルの後、長い遅延（例えば、１０μｓ）を伴う２Ｐｒを、長い遅延（例えば、約５０ｎｓ）を伴う２Ｐｒによって割り算して得られる比として定義され得る。一般に、２ＰｒＮｏｒｍの値は約１．０に等しいことが望ましく、そのことは、サイクル間の時間（すなわちサイクル周波数）が変化しても強誘電体メモリセルの読み込み信号は変化しないことを意味する。
【００３８】
図５Ｃの上側のグラフは、対称バイアススキームに対して、２ＰｒＮｏｒｍの値は約０．８３３に等しいことを示す。図５Ｃの下側のグラフは、非対称バイアススキームに対して、２ＰｒＮｏｒｍの値は約０．９０５に等しいことを示す。換言すれば、対称バイアススキームで動作させられる場合と比べて、非対称バイアススキームでは、約４×１０７個のサイクルの後、強誘電体メモリセルの、より長いパルスでの周波数依存の信号損失がより少なくなる。従って、非対称バイアススキームの下では、強誘電体メモリセルは、対称バイアススキームで強誘電体メモリセルが動作させられるときと比べて約４３パーセント少ない信号損失を呈する。
【００３９】
図５Ｄを参照すると、サイクル数の関数としての強誘電体メモリセルの周波数依存性が約１００℃の温度に対して示されている。一般に、強誘電体材料の増大した熱脱分極によって、より高い温度で強誘電体メモリセルの性能は低下する。図５Ｄは、約１００℃では、非対称バイアススキームで動作させられる場合、強誘電体メモリセルの周波数依存性は、対称バイアススキームの場合と比較して、改善されることを示す。例えば、対称バイアススキームに対する２ＰｒＮｏｒｍの値は、約０．５３９として示され、非対称バイアススキームに対する２ＰｒＮｏｒｍの値は約０．６７８である。いくつかの実施形態において、強誘電体メモリセルはより高い温度にて動作させられ得、そのことは、改善された２ＰｒＮｏｒｍの値はより高い温度において有利であり得ることを意味する。
【００４０】
図５Ｅを参照すると、時間の関数としての電圧および電流のグラフが、対称バイアススキーム（例えば、約１．８Ｖの正のスイッチング電圧および約―１．８Ｖの負のスイッチング電圧）で動作させられる強誘電体メモリセルに関して示されている。強誘電体メモリセルの電圧および電流は、複数のサイクル数（例えば、１×１０３個のサイクル、１×１０６個のサイクル、１×１０８個のサイクルおよび１×１０１０個のサイクル）の後でプロットされる。上側左のグラフを参照すると、低いサイクル数（例えば、１×１０３個のサイクル）では、強誘電体メモリセルの電流は５１４で示されるようにダブルピークを呈し得る。上側右のグラフを参照すると、ダブルピーク５１４は、約１×１０６個のセルサイクルの後も存在し得る。ダブルピーク５１４は、強誘電体メモリセルを望ましくなく切り替えさせ得るか、少ないサイクル個数における強誘電体メモリセルの検出窓（ｓｅｎｓｉｎｇ  ｗｉｎｄｏｗ）を低減し得る。例として、強誘電体メモリセルは、ダブルピーク５１４のピークの各々にて切り替わる傾向を持ち得る。図５Ｅの下側の２つのグラフを参照すると、強誘電体メモリセルは、１×１０８個のサイクルおよび１×１０１０個のサイクルにてダブルピーク５１４をもはや示さない場合がある。
【００４１】
図５Ｆを参照すると、時間の関数としての電圧および電流のグラフが、非対称バイアススキームで動作させられる強誘電体メモリセルに関して示されている。いくつかの実施形態において、非対称バイアススキームは、正のスイッチング電圧を約１．８Ｖに選択すること、および、負のスイッチング電圧を約−０．８Ｖに選択することを含み得る。異なる電圧および電流の図を参照すると、少ないサイクル数でも多い個数のサイクル数でも、強誘電体メモリセルはダブルピークを呈していない。むしろ、上側の２つのグラフ（例えば１×１０３個のサイクルおよび１×１０６個のサイクルにおけるグラフ）を参照すると、５１６で示される単一のピークのみが、計測された全てのサイクル個数に対して示される。従って、非対称バイアススキームで強誘電体メモリセルを動作させることは、強誘電体メモリセルの動作を向上させ得、また、少ないサイクル個数における強誘電体メモリセルの望ましくない切り替えを低減し得る。
【００４２】
チタンアルミナイトライド（ＴｉＡｌＮ）を含む下部電極２０２と、窒化アルミニウム（ＡｌＮ）を含む誘電性界面材料２０４と、酸化ジルコニウム、酸化ハフニウムおよびこれらの組み合わせのうちの一つを含む強誘電体材料２０６と、窒化チタンを含む上部電極２０８を持つ非対称なコンデンサ２００（図２）を含む強誘電体メモリセルが形成された。下部電極２０２は約６０Åの厚さを持っており、界面材料２０４は約２Åの厚さを持っており、強誘電体材料２０６は約７０Åの厚さを持っており、そして、上部電極２０８は約５０Åの厚さを持っていた。それら強誘電体メモリセルの性能は、図６Ａから図６Ｆに示されるように従来技術によって判定された。
【００４３】
図６Ａは、非対称バイアススキームが適用されるそのような強誘電体メモリセルに対するヒステリシスカーブ６００を示す。矢印６０２Ａに示されるように、非対称バイアススキームは約−１．２Ｖの負のスイッチング電圧を強誘電体メモリセルに印加することを含み得る。矢印６０２は、ヒステリシスカーブの変曲点にある、約−０．７Ｖの負の抗電圧にて正の分極から負の分極に強誘電体材料２０６の分極が切り替わり得ることを示す。強誘電体材料２０６が約−０．７Ｖの負の抗電圧に露出されるとき（例えば負のスイッチング電圧の印加の最中）、強誘電体材料２０６は正の分極から負の分極へ切り替わり始め得る。負のスイッチング電圧が除去された後、強誘電体材料２０６の分極は約−１０μＣ／ｃｍ２の負の残留分極（例えば−Ｐｒ）に戻り得る。
【００４４】
矢印６０４Ａに示されるように、非対称バイアススキームは強誘電体メモリセルに約１．８Ｖの正のスイッチング電圧を印加することを含み得る。矢印６０４は、約１．２Ｖの正の抗電圧にて負の分極から正の分極に強誘電体材料２０６の分極が切り替わり得ることを示す。強誘電体材料２０６が約１．２Ｖの正の抗電圧に露出されるとき（例えば正のスイッチング電圧の印加の最中）、強誘電体材料２０６は負の分極から正の分極へ切り替わり始め得る。正のスイッチング電圧の除去の後、強誘電体材料２０６は、約８μＣ／ｃｍ２の正の残留分極を呈し得る。従って、いくつかの実施形態において、正の残留分極および負の残留分極は、異なる大きさを持ち得る（例えば、正の残留分極の絶対値は負の残留分極の絶対値と等しくない場合がある）。
【００４５】
従って、強誘電体材料２０６は非対称な切り替え特性を呈し得る。換言すると、第一の分極から第二の分極に強誘電体材料２０６の分極を切り替えるために使用される切り替え電圧の絶対値は、第二の分極から第一の分極に強誘電体材料２０６の分極を切り替えるために使用される切り替え電圧の絶対値と等しくない。例えば、強誘電体材料２０６は、約１．８Ｖの正のスイッチング電圧を強誘電体材料２０６に印加することで負の分極から正の分極に切り替えられ得、また、強誘電体材料２０６は、約−１．２Ｖの負のスイッチング電圧を印加することで正の分極から負の分極に切り替えられ得る。
【００４６】
図６Ｂを参照すると、強誘電体メモリセルの数サイクルにわたる、図６Ａの強誘電体メモリセルの分極強度を示すグラフが示されている。図５Ｂを参照して記載されたように、上側の曲線は対称バイアススキーム（例えば、約１．８Ｖの正のスイッチング電圧および約−１．８Ｖの負のスイッチング電圧）を適用する間の強誘電体メモリセルの２Ｐｒの値を示し、下側の曲線は非対称バイアススキーム（例えば、約１．８Ｖの正のスイッチング電圧および約−１．２Ｖの負のスイッチング電圧）を適用する間の強誘電体メモリセルの分極強度を示す。６０６および６１０にて示されるように、対称バイアススキームおよび非対称バイアススキームによる強誘電体メモリセルの分極強度は動作の初期の段階の間は実質的に一定である。対称バイアススキームで動作させられる場合、分極強度は、約１０５個のサイクルにて上昇し始め、信号は、６０８にて示されるように、約１０８個のサイクルにてピークを持つ。非対称バイアススキームで動作させられる場合、分極強度は、約１０６個のサイクルにて上昇し始め、６１２にて示されるように、信号のピークは約１０８個のサイクルにて発生する。有利なことには、６１２におけるピーク信号は、強誘電体メモリセルの動作寿命を通して呈される分極強度と実質的に同じである。従って、強誘電体セルの耐用寿命にわたって、非対称バイアススキームで動作させられる強誘電体メモリセルの分極強度は実質的に一定であり続け得る。
【００４７】
対称バイアススキームで動作させられる場合、強誘電体メモリセルは、約１０８個のサイクルの後、疲労し（ｆａｔｉｇｕｅ）始め得る。例えば、読み込み信号は約１０８個のサイクルの後に低減し始め得、約１０１１個のサイクル後に約６μＣ／ｃｍ２に低減し得る。非対称バイアススキームで動作させられる場合、強誘電体メモリセルは、対称バイアススキームで動作させられる場合と同じくらい早くは、疲労を呈さない場合がある。例えば、強誘電体メモリセルは、約１０９個のサイクルの後まで疲労を呈し始めない場合がある。従って、非対称バイアススキームで動作させられる場合、強誘電体メモリセルはより少量の信号ピーキングを呈し得、また、より多くの動作サイクルの後まで疲労を呈さない場合がある。図６Ｂの結果を、図６Ｂでの材料と異なる材料を含む強誘電体メモリセルの分極強度を示す図５Ｂの結果と比較すると、類似する傾向が見られた。
【００４８】
引き続き図６Ｂを参照すると、チタンアルミナイトライド下部電極および窒化アルミニウム界面材料を含む強誘電体メモリセルは、異なる厚さの窒化チタン電極を含む強誘電体メモリセルと比べて、強誘電体メモリセルの動作の最中の分極強度のばらつきが少なくなり得る。
【００４９】
図６Ｃを参照すると、約３０℃の温度におけるサイクル数の関数としての強誘電体メモリセルの周波数依存性が示されている。図６Ｃの上側のグラフは、対称バイアススキームに対して、２ＰｒＮｏｒｍは約０．９２９に等しいことを示す。下側のグラフは、非対称バイアススキームに対して、２ＰｒＮｏｒｍは約０．９６１に等しいことを示す。従って、非対称バイアススキームで動作させられる場合、対称バイアススキームで動作させられる場合と比べて、強誘電体メモリセルは、より長いサイクルパルスで周波数依存の信号損失はより少なくなり得る。
【００５０】
図６Ｄを参照すると、サイクル数の関数としての強誘電体メモリセルの周波数依存性が、約１００℃の温度に関して示されている。対称バイアススキームに関する２ＰｒＮｏｒｍの値は約０．７５９であり、また、非対称バイアススキームに関する２ＰｒＮｏｒｍの値は約０．７３３である。従って、非対称バイアススキームと比較して、対称バイアススキームで動作させられる場合には、強誘電体メモリセルは２ＰｒＮｏｒｍのわずかだけより高い値を呈し得る。
【００５１】
図６Ｅを参照すると、非対称バイアススキームが、強誘電体メモリセルの動作寿命にわたる望ましい信号強度を達成するように適合され得る。図６Ｅは、非対称の強誘電体メモリセルの複数の非対称バイアススキーム、および対称バイアススキームを示す。バイアススキームの各々は正のスイッチング電圧を変更する間に、同じ負のスイッチング電圧（具体的には−１．８Ｖ）を含む。図６Ｅに示されるように、正のスイッチング電圧は強誘電体メモリセルの初期の信号レベルに影響し得る。正のスイッチング電圧が上昇するにつれ、強誘電体メモリセルの信号レベルもまた上昇し得る。
【００５２】
図６Ｆを参照すると、非対称バイアススキームは、信号ピーキングの量および疲労の開始を制御するように適合され得る。図６Ｆは、負のスイッチング電圧を変化させる間に、同じ正のスイッチング電圧（具体的には１．８Ｖ）を持つバイアススキームの数に対するサイクル数の関数としての信号強度を示す。一般に、より大きい大きさの負のスイッチング電圧（例えば−２．８Ｖ、−２．５Ｖ、−２．２Ｖその他）で動作させられる場合、強誘電体メモリセルはより大きい量の望ましくない信号ピーキングを呈した。しかし、より小さな大きさの負のスイッチング電圧（例えば−０．８Ｖ、−０．９Ｖ、−１．０Ｖその他）で動作させられる場合、強誘電体メモリセルはより低い信号強度を呈し、また、より小さいサイクル数で疲労し始めもする。−１．２Ｖ、−１．４Ｖおよび−１．６Ｖといった負のスイッチング電圧にて、強誘電体メモリセルは実質的に一定の信号を呈し、また、他のバイアススキームより多いサイクル数まで疲労的特徴を呈し始めなかった。一例として、約１．８Ｖの正のスイッチング電圧および約−１．２Ｖの負のスイッチング電圧のバイアススキームで動作させられる場合、強誘電体メモリセルは、メモリセルの動作寿命の間、実質的に一定の信号を呈し、また、低減された疲労的特徴を、約１０１０個のサイクルまでさえも、示した。非対称バイアススキームは、従って、電力消費を低減し得、また、望まれる性能を維持し得る。従って、強度の高い信号が、強誘電体メモリセルの疲労的特徴を低減しながらも達成され得る。
【００５３】
従って、一つの実施形態において、強誘電体メモリセルを動作させる方法は、上部電極、下部電極、上部電極と下部電極との間の強誘電体材料、強誘電体材料と上部電極および下部電極のうちの一つとの間の界面材料を含むコンデンサを含む強誘電体メモリセルに、正のバイアス電圧および負のバイアス電圧のうちの一方を印加すること、および、強誘電体メモリセルの分極を切り替えるために強誘電体メモリセルに、正のバイアス電圧および負のバイアス電圧のうちの他方を印加することを含み、負のバイアス電圧の絶対値は正のバイアス電圧の絶対値と異なる。
【００５４】
従って、別の実施形態において、強誘電体メモリセルを動作させる方法は、第一の電極、第一の電極と強誘電体材料との間の界面材料、および強誘電体材料に隣接する第二の電極を含む強誘電体コンデンサに、正のバイアス電圧および負のバイアス電圧のうちの一方を印加すること、および、強誘電体コンデンサに、正のバイアス電圧および、正のバイアス電圧と異なる大きさを持つ負のバイアス電圧のうちの他方を印加すること、を含む。
【００５５】
非対称バイアススキームで非対称な強誘電体メモリセルを動作させることは、非対称な強誘電体メモリセルの動作の最中に使用される電力の消費を低減させ得、信号ピーキングを低減させ得、また、周波数依存の信号損失を低減させ得る。そのような動作スキームの下で、強誘電体メモリセルは、オーバードライブされない場合があり、また、破壊（ｂｒｅａｋｉｎｇ  ｄｏｗｎ）までにより長い期間動作するように構成され得る。強誘電体メモリセルは、異なる厚さを持ち、異なる材料から形成され、異なる処理条件によって形成され、またはこれらの組み合わせの上部電極および下部電極を含み得る。強誘電体材料は、酸化ハフニウム、酸化ジルコニウム、またはこれらの組み合わせを含み得る。界面材料は、強誘電体材料と、上部電極および下部電極のうちの一つと、の間に置かれ得る。
【００５６】
例示用のある実施形態が図面と関連して記載されてきたが、当業者は開示によって包含される実施形態が本明細書に明示的に示され記載される実施形態に限定されないことを認識し理解するだろう。むしろ、本明細書に記載される実施形態への多くの追加、削除および変更が、添付の請求の範囲に記載されるもの（法的な等価物を含む）といった、開示に包含される実施形態の範囲から逸脱することなく、なされ得る。加えて、開示された１つの実施形態の特徴を、他の開示される実施形態の特徴と組み合わせてもよく、これは、発明者によって考えられているとおり、開示の範囲内に依然として包含される。
【図１】
0006441537.tif 000002
【図２】
0006441537.tif 000003
【図３】
0006441537.tif 000004
【図４】
0006441537.tif 000005
【図５Ａ】
0006441537.tif 000006
【図５Ｂ】
0006441537.tif 000007
【図５Ｃ】
0006441537.tif 000008
【図５Ｄ】
0006441537.tif 000009
【図５Ｅ】
0006441537.tif 000010
【図５Ｆ】
0006441537.tif 000011
【図６Ａ】
0006441537.tif 000012
【図６Ｂ】
0006441537.tif 000013
【図６Ｃ】
0006441537.tif 000014
【図６Ｄ】
0006441537.tif 000015
【図６Ｅ】
0006441537.tif 000016
【図６Ｆ】
0006441537.tif 000017